(57)【要約】【課題】  室温・水溶液下で酸化亜鉛に選択的に可逆的に結合することができ、基材上に加熱処理をせずに酸化亜鉛を固定化することができる酸化亜鉛特異的認識ペプチドを提供する。【解決手段】  酸化亜鉛を特異的に認識するペプチドであって、以下（１）〜（５）のいずれかで表されるアミノ酸配列を少なくとも備えるものとする。  Glu Ala His ValMet His Lys Val Ala Pro Arg Pro    （１）  Gln Asn Thr AlaThr Ala Val Ser Arg Leu Ser Pro    （２）  Ala Thr His ThrAsn Gln Thr His Ala Leu Tyr Arg    （３）  Val Ser Asn HisLys Ala Leu Asp Tyr Pro Thr Arg    （４）  Asp Ser Gly ArgTyr Ser Met Thr Asn His Tyr Ser    （５）【選択図】  図３
2006225294.tif 000002
【特許請求の範囲】
【請求項１】
酸化亜鉛を特異的に認識するペプチドであって、以下（１）〜（５）のいずれかで表されるアミノ酸配列を少なくとも備えてなることを特徴とする酸化亜鉛特異的認識ペプチド。
Glu Ala His Val
Met His Lys Val Ala Pro Arg Pro    （１）
Gln Asn Thr Ala
Thr Ala Val Ser Arg Leu Ser Pro    （２）
Ala Thr His Thr
Asn Gln Thr His Ala Leu Tyr Arg    （３）
Val Ser Asn His
Lys Ala Leu Asp Tyr Pro Thr Arg    （４）
Asp Ser Gly Arg
Tyr Ser Met Thr Asn His Tyr Ser    （５）
【請求項２】
請求項１に記載された酸化亜鉛特異的認識ペプチドを用いて、基材上に酸化亜鉛を選択的に固定化することを特徴とする酸化亜鉛の固定化方法。
【請求項３】
酸化亜鉛を特異的に認識し、かつＺｎ（ＯＨ）2水溶液から酸化亜鉛を粒子として析出させるペプチドであって、以下（６）〜（１０）のいずれかで表されるアミノ酸配列を備えてなることを特徴とする酸化亜鉛特異的認識・析出ペプチド。
Glu Ala His Val
Met His Lys Val Ala Pro Arg Pro Gly Gly Gly Ser Cys    （６）
Gln Asn Thr Ala
Thr Ala Val Ser Arg Leu Ser Pro Gly Gly Gly Ser Cys    （７）
Ala Thr His Thr
Asn Gln Thr His Ala Leu Tyr Arg Gly Gly Gly Ser Cys    （８）
Val Ser Asn His
Lys Ala Leu Asp Tyr Pro Thr Arg Gly Gly Gly Ser Cys    （９）
Asp Ser Gly Arg
Tyr Ser Met Thr Asn His Tyr Ser Gly Gly Gly Ser Cys    （１０）
【請求項４】
請求項３に記載された酸化亜鉛特異的認識・析出ペプチドを用いて、基材上に酸化亜鉛よりなるパターニングされた膜を形成してなることを特徴とする酸化亜鉛の製膜方法。
【発明の詳細な説明】
【技術分野】
【０００１】
本発明は、酸化亜鉛特異的認識ペプチドに関し、さらにその酸化亜鉛特異的認識ペプチドを用いた酸化亜鉛の固定化方法およびその製膜方法に関する。
【背景技術】
【０００２】
酸化亜鉛（ＺｎＯ）は、透明でありながら電気を流すという性質だけでなく、電場誘導蛍光体ともなる多機能セラミックであり、機能性有機基板への自在な酸化亜鉛パターニングは、次世代デバイス開発の基盤技術として認知されている。
また、酸化亜鉛の製造方法として近年は、蒸気相方法（非特許文献１），水熱作用沈殿（非特許文献２，３，４）及び湿潤化学法（非特許文献５、６）に基づく様々な特殊技術を用いることにより、形態学的及び機能的に異なった酸化亜鉛のナノ構造物を合成させることができるようになっている。
【０００３】
【非特許文献１】M.H.Huang,S.Mao,H.Feick,H.Yan,Y.Wu,H.Kind,E.Webber,R.Russo      P.Yang,Science,2001,292,1897
【非特許文献２】B.Liu,H.C.Zeng,J.Am.Chem.Soc.,2003,125,4430.
【非特許文献３】Y.Ming,Y.Gu,I.L.Kuskovsky,T.Andelman,Y.Zhu,G.F.Neumark,S.O`Brien,J.Am.Chem.Soc.,2004,126,6206.
【非特許文献４】S.Ohara,M.Umetsu,S.Takami,T.Adsciri,Solid StateIonics,in press.
【非特許文献５】Z.R.Tian,J.A.Voigt,J.Liu,B.Mckenzie,M.J.Mcdermott,J.Am.ChemSoc.,2002,124,12954.
【非特許文献６】Z.R.Tian,J.A.Voigt,J.Liu,B.Mckenzie,M.J.cdermott,M.A.Rodriguez,H.Konishi,H.Xu,NatureMater.2003,2,821
【発明の開示】
【発明が解決しようとする課題】
【０００４】
しかし、従来の製膜方法である、スパッタリング法やレーザーアブレーション法などによる製膜プロセスは、高価な真空装置が必要であるだけでなく、加熱処理を要するため、「ナノ粒子の劣化を招く」、「基板は耐熱性の材質に限る」、「有機−無機ハイブリット粒子に対しては適応できない」、等の問題がある。そのため、室温、かつ、温和な条件で、酸化亜鉛粒子をパターニングする方法が求められている。
また、近年開発された様々な特殊技術を用いる酸化亜鉛ナノ構造物の組み立てやパターン化にはさらなる検証が必要であった。
【課題を解決するための手段】
【０００５】
そこで本発明は、ＺｎＯ粒子を温和な条件下で自在にパターニングする技術を構築するために、中性水溶液・室温下で特異的に対象物を認識できるペプチド・蛋白質の機能を利用し、基板上へのＺｎＯ粒子のパターニングを行った。今回、ファージ提示法により選択されたＺｎＯ結合ペプチドはＺｎＯ組成のみを選択的に認識し、かつ水酸化亜鉛（Ｚｎ（ＯＨ）2）からのＺｎＯ合成を選択的に触媒することを見出した。
【０００６】
本発明は、酸化亜鉛を特異的に認識するペプチドであって、以下（１）〜（５）のいずれかで表されるアミノ酸配列を少なくとも備えてなることを特徴とする酸化亜鉛特異的認識ペプチドである。
Glu Ala His Val
Met His Lys Val Ala Pro Arg Pro    （１）
Gln Asn Thr Ala
Thr Ala Val Ser Arg Leu Ser Pro    （２）
Ala Thr His Thr
Asn Gln Thr His Ala Leu Tyr Arg    （３）
Val Ser Asn His
Lys Ala Leu Asp Tyr Pro Thr Arg    （４）
Asp Ser Gly Arg
Tyr Ser Met Thr Asn His Tyr Ser    （５）
【０００７】
本発明によれば、上記の酸化亜鉛特異的認識ペプチドを用いて、基材上に酸化亜鉛を選択的に固定化することを特徴とする酸化亜鉛の固定化方法が提供される。
【０００８】
さらに本発明によれば、酸化亜鉛を特異的に認識し、かつＺｎ（ＯＨ）2水溶液から酸化亜鉛を基板上に析出させるペプチドであって、以下（６）〜（１０）のいずれかで表されるアミノ酸配列を備えてなることを特徴とする酸化亜鉛特異的認識・析出ペプチドが提供される。
Glu Ala His Val
Met His Lys Val Ala Pro Arg Pro Gly Gly Gly Ser Cys    （６）
Gln Asn Thr Ala
Thr Ala Val Ser Arg Leu Ser Pro Gly Gly Gly Ser Cys    （７）
Ala Thr His Thr
Asn Gln Thr His Ala Leu Tyr Arg Gly Gly Gly Ser Cys    （８）
Val Ser Asn His
Lys Ala Leu Asp Tyr Pro Thr Arg Gly Gly Gly Ser Cys    （９）
Asp Ser Gly Arg Tyr
Ser Met Thr Asn His Tyr Ser Gly Gly Gly Ser Cys    （１０）
【０００９】
また本発明によれば、上記の酸化亜鉛特異的認識・析出ペプチドを用いて、基材上に酸化亜鉛よりなるパターニングされた膜を形成してなることを特徴とする酸化亜鉛の製膜方法が提供される。
【００１０】
本発明によれば、室温、かつ中性水溶液中で酸化亜鉛に特異的に結合し、かつ、同条件下で水酸化亜鉛から酸化亜鉛を形成するペプチドを見出したことにより、このペプチドをパターニングすることにより、加熱処理を要しない酸化亜鉛パターニングを形成することができる。この固定化された酸化亜鉛は、規則的な花形の異方性結晶成長をしたナノ構造の酸化亜鉛である。
【発明の効果】
【００１１】
本発明の酸化亜鉛特異的認識ペプチドによれば、室温・水溶液下で硫化亜鉛、酸化ユウロピウムよりも酸化亜鉛に選択的に可逆的に結合することができる。この酸化亜鉛特異的認識ペプチドを用いれば、基材上に加熱処理をせずに酸化亜鉛を固定化することができる。
また本発明の酸化亜鉛特異的認識・析出ペプチドによれば、水酸化亜鉛を酸化亜鉛に化学変化させる機能も有するので、このペプチドを有機基板に固定化すれば、加熱処理をせずに酸化亜鉛のパターニングを行うことが可能となる。
【発明を実施するための最良の形態】
【００１２】
様々な合成方法のなかで、室温における穏やかな溶液中での湿潤化学法には関心が向けられつつあり、とりわけ、ナノ構造物から組織されるハイブリット材としての有機構造物上及び中における酸化亜鉛のパターン化に対して関心が向けられている。室温における穏やかな溶液は、ペプチド及びタンパク質の生物分子が高い活性化を示す反応の場である。生物学的システムにおいて、シリカテイン、シラフィン及びフェリテンのようなタンパク質は、核形成や成長が制御されている細胞のなかで無機物の沈殿を生じさせる。また、それらはナノ構造物材の創造のためにインビトロにおいて利用されつつある。最近では、ライブラリー法から、非生物学上の無機物への親和力を持つ人工ペプチドが発見された。それらのなかで、金、銀、亜鉛硫化物などへの親和力を持つペプチドは、対応する金属の結晶状ナノ−マイクロ粒子の合成を行う能力を持っている。酸化亜鉛もしくは酸化亜鉛合成物に親和力を持つペプチドは、酸化亜鉛に基づくハイブリット材料に対しては有利となる。
【００１３】
この研究において、酸化亜鉛に親和力を持ち、酸化亜鉛合成物の機能を持つペプチドをファージディスプレイライブラリーから発見した。選択されたペプチドは、室温における中性溶液中での酸化亜鉛微粒子の合成を可能にし、さらには、酸化亜鉛のナノ構造物の均質で異方性の集合を促進する。
【００１４】
表面に１２−merのペプチドを持つファージライブラリーを酸化亜鉛との親和力を持つペプチドの配列の選択に適用した。ファージライブラリー溶液を酸化亜鉛微粒子と混合した後、酸化亜鉛に結合されないペプチド提示ファージは、高濃度な界面活性剤溶液（０．５％ツイーン２０水溶液）で取り除いた。結合したファージは、グリシン溶液中に適用された酸化亜鉛粒子を少量溶解することにより酸化亜鉛から分離可能になるため、酸化亜鉛に結合している残留ファージを、ＰＨ２．２下で０．２Ｍ−グリシン塩化水素により取り除き、取り除いたファージを再増幅させる。その操作を三度繰り返した後、三回目の選択における注入ファージに対する産出ファージの比率が二回目の選択の３００倍に急増したので、ファージに提示されたペプチドの配列を分析した。
【００１５】
表１に、選択したプラーク中のファージ上に提示されたペプチドのアミノ酸配列を一覧表にした。３５クローンのなかから５種類の配列を見出した。しかしながら、選択したファージの半分以上（１８／３５）に同じＺｎＯ−１ペプチド（表１参照）が見出された。このことは、ＺｎＯ−１ペプチドが他の選択されたペプチドのなかで酸化亜鉛（ＺｎＯ）に最も強い親和性を持っていることを意味している。
【００１６】
【表１】
2006225294.tif 000003
【００１７】
選択ペプチドを比較すると、それらの配列は官能基を側基に有するアミノ酸残基により支配されていた。しかしＺｎＯ−１ペプチドは水酸基をもつアミノ残基を持たず、その代わり、ＺｎＯ−１ペプチドは、他のペプチドより多くの塩基性もしくは疎水性のアミノ酸残基を保持していることに注目すべきである。最近、酸化亜鉛に親和性を持つペプチド配列は、細胞表面提示方法で報告されている。報告された配列は多くの塩基性アミノ残基を保持しており、とりわけ、アミノ基が多かった。一方、疎水性アミノ酸残基はほとんどなかった。そこで、我々は最も濃縮されたＺｎＯ−１ペプチドの機能について焦点を合せることにした。
【００１８】
ＺｎＯ−１ペプチドの酸化亜鉛に対する親和性を推定するために、C末端にＧＧＧＳのグリセリンリンカーとシステイン残基をもつペプチドを独自に合成した。さらにそのペプチドを、システイン残基中のチオール基と金との結合を介して表面が金であるポリプロピレン板に固定した。図１に、蛍光酸化亜鉛微粒子を含む懸濁液と混合した後のＺｎＯ−１ペプチドのない平らなポリプロピレン−金の板（ａ）と、ペプチドを固定した平らなポリプロピレン−金の板（ｂ）の写真を示す。両方の板は、紫外線放射（図１（ａ）、（ｂ）の第２番目）のもとでは違いはないが、２５４ｎｍの紫外線のもとでは、ペプチド固定板（図１（ｂ）の３番、４番目）のみ、強度な酸化亜鉛特有の蛍光発光を示している。より詳細には、図１はプロピルプレン−金板の写真で、（ａ）はＺｎＯ−１ペプチド無し、（ｂ）〜（ｄ）はＺｎＯ−１ペプチド有りで、各板は、蛍光発光物である（ａ）、（ｂ）は酸化亜鉛、（ｃ）は硫化亜鉛、（ｄ）は酸化ユウロピウム微粒子を含む懸濁液と混合されている。Ｌｉｎｅ１の酸化亜鉛、硫化亜鉛及び酸化ユウロピウムの懸濁液は２５４ｎｍで動きがあり、Ｌｉｎｅ２の板は２５４ｎｍで動きがなく、Ｌｉｎｅ３の板は２５４ｎｍで動きがあり、Ｌｉｎｅ４の写真では、５１５ｎｍ切片フィルターを通し、２５４ｎｍで動きがあった。
【００１９】
本発明者はさらに、酸化亜鉛（ＺｎＯ）に対するＺｎＯ−１ペプチドの特性を評価するため、ＺｎＯ−１ペプチド固定の板を硫化亜鉛（ＺｎＳ）微粒子もしくは酸化ユウロピウム（Ｅｕ2Ｏ3）微粒子懸濁液に浸した。その結果、硫化亜鉛（ＺｎＳ）もしくは酸化ユウロピウム（Ｅｕ2Ｏ3）微粒子懸濁液に浸したペプチド固定板では、２５４ｎｍ（図１、（ｃ）、（ｄ）の３番、４番目）で励起された板に何の蛍光発光も見られなかった。それゆえ、ＺｎＯ−１ペプチドは、酸化亜鉛の構造を認識することで特異的に酸化亜鉛の表面に結合することになる。さらには、他の選択されたペプチド（表１）も，同じ方法で評価した。その結果、ＺｎＯ−２及びＺｎＯ−３ペプチド固定の板は、酸化亜鉛特有の蛍光発光を示した。しかし、酸化亜鉛蛍光発光の強度は弱いものであった。
【００２０】
さらに本発明者は、酸化亜鉛識別ペプチドを使い、酸化亜鉛微粒子を水酸化亜鉛（ＺｎＯ（ＯＨ）2）ゾル溶液から合成する試みを行った。水酸化亜鉛ゾル溶液は安定していて、加熱や乾燥による脱水をしない限り、硬い固形微粒子は数週間観察されなかった。
【００２１】
一方、親和性の評価のために使用したＺｎＯ−１ペプチドを添加すると、４℃において１日で沈殿し、より正確にいうと、ゾル状態から固形状態へ変形した。ＺｎＯ−１ペプチドによる固形微粒子のＸ線回折（ＸＲＤ）を図２に示す。図中、矢は、酸化亜鉛に調和する回折を指摘している。図２から分かるように、固形微粒子には酸化亜鉛の構造が認められ、回折ピークの幅から判断される微粒子の大きさは１５〜３５ナノメーターであった。これはＺｎＯ−１ペプチドがナノサイズでの酸化亜鉛の形成を誘導することを示唆している。さらに、我々はナイキらと同様の方法（R.R.Naik,L.L.Brott,S.J.Clarson,M.O.Stone,J.Nanosci.Nanotech.2002,2,95.）により、ＺｎＯ−１ペプチドを使ってオルソ酸溶解液からシリカの合成を試みた。しかしながら、ＺｎＯ−１ペプチドを添加しても、シリカの形成は認められなかった。ペプチドは酸化亜鉛の合成にのみ機能するように思われる。
【００２２】
ペプチドにより誘導された酸化亜鉛微粒子の形態を観測するために、固体粒子の走査型電子顕微鏡（ＳＥＭ）画像を測定し、その結果を図３に示す。酸化亜鉛固形粉末は、花型異方性結晶の形態成長であり、とても均質なものであった。これは最初に見られる花型酸化亜鉛形態であると考えられる。一方、４〜９０℃において水酸化亜鉛(ＺｎＯ（ＯＨ）2)ゾル溶液を乾燥することにより酸化亜鉛粉末の合成を試みたが、花型異方性結晶の成長は観測されなかった。ＺｎＯ−１ペプチドは花型酸化亜鉛形態を引き起こすと思われる。我々は、花型酸化亜鉛粉末のさらなる詳細構造を観測するために、蒸留水での超音波処理後における花型酸化亜鉛形態の透過型電子顕微鏡（ＴＥＭ）画像を測定した（図４）。ＴＥＭ画像は、大きさが１０〜２０ナノメーターのナノ微粒子を示しており、それは花型酸化亜鉛形態が酸化ナノ微粒子から形成されていることを表示している。観測された大きさは、ＸＲＤ解析（図３）での評価に類似している。
【００２３】
さらに本発明者は、適用されたＺｎＯ−１ペプチドに見られる純粋な単量体アミノ酸の導入を試みた。しかしながら、何の沈殿物も観測されず、アミノ酸を含む乾燥水酸化亜鉛(Ｚｎ（ＯＨ）2)ゾル溶液により形成される固形物は花型形態を示さなかった。これは酸化亜鉛ペプチドの存在が、ナノ構造酸化亜鉛から形成される花型形態の構成を生じさせていることを示している。
【００２４】
金や銀のような無機化金属の基を有するペプチドは、コンビナントリアルライブラリー法から見出された。各イオン溶液におけるペプチドもしくは反復されるペプチドの導入は、多面体結晶体の成長をもたらす。ブラウンらは、結晶化機能をもつペプチドが化学環境、特に特定のｐＨ域での変動を起こさせると示唆している。また、ナイキらは、ペプチドが、最初、水溶性銀イオン溶解液のなかで金属結晶の核と結合し、さらに、ペプチドと金属魂の相互作用が化学的に界面における還元性の環境を提供していると提案している（R.R.Naik,S.J.Stringer,G.Agarwal,S.Jones,M.O.Stone,Nature.,2002,1,169.）。ＺｎＯ−１ペプチドのｐＩ(等電点、表１参照)を考慮すると、ＺｎＯ−１ペプチドは酸化亜鉛ゾル溶液（溶液のｐＨは７．０）のなかでは酸性であると考えられる。ＺｎＯ−１ペプチドは、おそらく水酸化亜鉛（ＺｎＯ（ＯＨ）2）からの脱水を誘導する局地的酸性環境を提供する。
【００２５】
脱水を伴う生物鉱物化は、シリカの沈殿で報告された。シリカテインの研究において、ヒスチジンとセリン残基の組み合わせがタンパク質の加水分解活性に必要であることを指摘しており、またコポリペプチド塊によるシリカ合成の生物擬態研究では、求核性と親核性成分の共存により、シリカ形成活性が増加されることを明らかにしている。ＺｎＯ−１ペプチドのアミノ酸配列においては、求核性側鎖（表１）を持つ二つのヒスチジン残基がある。それゆえ、ヒスチジン残基は水酸化亜鉛（ＺｎＯ（ＯＨ）2）からの脱水を惹起し、他の塩基性アミノ残基は親水性成分の役割をすると考えられる。
【００２６】
本発明者は、ＺｎＯ−１ペプチドを持つナノ構造酸化亜鉛から造られる独特な花型形態を作り上げた。均質な花型形態の形成には二つの可能性がある。酸化亜鉛ナノ微粒子自身の独自の自己組織化、もしくはペプチドと酸化亜鉛微粒子との相互作用を通しての酸化亜鉛ナノ微粒子の集合によるものである。シリカの場合、シラフィンの利用は球状シリカ微粒子のネットワーク形成を起こし、しかしシリカ微粒子の集合形態は何の規則性も見当たらない。シリカ形成の活性をもつシステインやリシン残基を持つコポリペプチドの二つの塊は、ポリペプチドの自己組織化に役立つシリカ微粒子の形状を制御することができるが、しかし微粒子は明らかに集合させられてはいない。シリカの研究が今回の酸化亜鉛の沈殿に適用されれば、ＺｎＯ−１ペプチドが、花型形態に自己組織化する傾向をもつ酸化亜鉛ナノ微粒子の形成を導けるかもしれない。
【００２７】
結論として、我々は、コンビナトリアルライブラリー法から酸化亜鉛への親和性と酸化亜鉛合成機能を持つペプチドを発見した。選択されたペプチドは、酸化亜鉛は認識するが、硫化亜鉛（ＺｎＳ）や酸化ユウロピウム（Ｅｕ2Ｏ3）は認識しない。ペプチドは、さらに、水酸化亜鉛（Ｚｎ（ＯＨ）2）ゾル溶液から直径１０ナノメーター程の酸化亜鉛ナノ微粒子を合成し、それは均質な花型形態に集合する。この研究で発見されたペプチドは、ことによると酸化亜鉛を基板にしたハイブリット材への利用の可能性を秘めている。
【実施例】
【００２８】
（１）ペプチド提示ファージライブラリーからのクローン選択
表面に１２−ｍｅｒペプチドを持つファージライブラリー（Ｐｈ．Ｄ．−１２  Ｐｈａｇｅ  Ｄｉｓｐｌａｙ  Ｐｅｐｔｉｄｅ  Ｌｉｂｒａｒｙ  Ｋｉｔ，Ｎｅｗ  Ｅｎｇｌａｎｄ  Ｂｉｏｌａｂ）を、酸化亜鉛に親和性を持つペプチド配列の選択に用いた。
バクテリオファージに融合されたペプチドのライブラリースケールは１０9であり、概ね１０11程度のファージを、直径１μｍの酸化亜鉛１０ｍｇと０．５％Ｔｗｅｅｎ２０界面活性剤溶液を含む５０ｍＭ  Ｔｒｉｓ−ＨＣＬ（ｐＨ７．５）１ｍｌのなかで混合した。混合液を１０分間、室温にて穏やかに振盪し、結合しないファージをファージ−酸化亜鉛溶液のなかで取り除いた後、酸化亜鉛微粒子と結合するペプチドを持つファージを、材料表面から溶離した。
溶離したファージを１０11まで増幅し、酸化亜鉛懸濁液と混合した。この操作は３回行い、ファージに提示されたペプチド配列を３５ファージについて分析した。
【００２９】
（２）蛍光酸化亜鉛微粒子を持つＺｎＯ−１ペプチドの親和性の計測
ＧＧＧＳグリシンリンカーとＣ末端にシステイン残基をもつＺｎＯ−１ペプチドを有機的に合成した。ペプチドを有機板に固定するため、金皮膜ポリプロピレン板に沈着させ、Ｃ末端のシステイン残基における金とチオール基との結合を介して、ペプチドを固定化した。ＧＧＧＳリンカーは板に固定されたペプチドの柔軟性を増加させるために追加された。ペプチド固定板を、蛍光酸化亜鉛（ＫＡＳＥＩ  ＯＰＴＯＮＩＸ，Ｌｔｄ，Ｊａｐａｎ）、硫化亜鉛もしくは酸化ユウロピウムを含む溶液（ｐＨ７．５）のなかに浸し、非特異的に結合した酸化亜鉛微粒子を取り除くために、０．５％Ｔｗｅｅｎ２０水溶液で数回洗浄した。
【００３０】
（３）ＺｎＯ−１ペプチドによる酸化亜鉛の沈殿
０．１Ｍ硝酸亜鉛を、同量の０．２Ｍ水酸化カリウム溶液と混合した。水酸化亜鉛生成物を数回蒸留水ですすぎ、水酸化亜鉛の最終濃縮を０．１Ｍに調整した。ＺｎＯ−１ペプチド（２０μｌに１ｍｇ）２０μｌを水酸化亜鉛ゾル溶液１ｍｇに添加し、１日、４℃で保存した。形成された固形微粒子は、残留水酸化亜鉛ゾル溶液を取り除いてから蒸留水で洗浄した。
【００３１】
ＸＲＤ，ＳＥＭとＴＥＭ実験
ＸＲＤパターンは、Ｃｕ−Ｋα放射線を持つＲＩＮＴ−２０００分光計（ＲＩＧＡＫＵ，Ｊａｐａｎ）に記録した。ペプチドにより沈殿させられた固形微粒子を蒸留水で洗浄し、ＸＲＤ計測に直接使用した。
ＳＥＭ画像は、２０Ｋｖで作動する日立Ｓ−４１００Ｌにより行った。サンプルを真空状態で乾燥し、通常のイオンコーティング器具を使用し白金でコーティングした。
ＴＥＭ画像は、１２０Ｋｖで作動するＪＥＯＬ  ＬＥＭ  ３０００Ｆで計測した。サンプル溶液は、炭素で補強されたコロジオンコーティングされた４００メッシュ銅製格子の上で乾燥し、計測した。
【００３２】
今回選択されたＺｎＯ結合ペプチドは中性水溶液・室温下で選択的にＺｎＯ粒子と結合でき、金プレート上への選択的パターニングに成功した。また、そのペプチドはＺｎ（ＯＨ）2からのＺｎＯ合成を選択的に触媒することが分かった。以上の結果は、ＺｎＯペプチドのパターニングを鋳型にすることによって、ＺｎＯ粒子をアセンブリできるだけでなく、温和な条件下でＺｎＯを選択的にパターニング上へ析出させることが可能であることを示唆している。
【図面の簡単な説明】
【００３３】
【図１】平らなポリプロピレン−金の板（ａ）と、蛍光酸化亜鉛微粒子を含む懸濁液と混合した後のＺｎＯ−１ペプチドを固定した平らなポリプロピレン−金の板（ｂ）の紫外線照射後の蛍光発光写真である。
【図２】ＺｎＯ−１ペプチドによる固形微粒子のＸ線回折（ＸＲＤ）を示す図である。
【図３】ペプチドにより誘導された酸化亜鉛微粒子の走査型電子顕微鏡（ＳＥＭ）画像を示す写真である。
【図４】花型酸化亜鉛の透過型電子顕微鏡（ＴＥＭ）画像写真である。
【図１】
2006225294.tif 000004
【図２】
2006225294.tif 000005
【図３】
2006225294.tif 000006
【図４】
2006225294.tif 000007